얻 어 진 열연 강판 에 전단 가공 을 실시 하 여 , 시험편 의 길 이 방향 이 압연 방향 과 직각 이 되 도록 35 ㎜( 폭 ) × 100 ㎜( 길이 ) 의 굽 힘 시험편 을 채취 했 다 . 전단 단면 을 갖 는 이 들 시험편 을 이용 하 여 , JIS Z 2248 에 규정 된 프레싱 밴드 법 ( pressing bend method ) 에 준거 하 여 , V 블록 90 ° 굽힘 시험 을 행했 다 . 이때 , 각 강판 에 대해서 , 3 개 의 시험편 을 이용 하 여 시험 을 행하 고 , 어느 시험편 에 도 균열 이 발생 하 지 않 는 최소 의 굽 힘 반경 을 한계 굽힘 반경 R ( ㎜) 로 하 고 , R 을 열연 강판 의 판두 께 t ( ㎜) 로 나눈 R / t 값 을 구하 여 , 열연 강판 의 굽 힘 가공 성 을 평가 했 다 . 또한 , 본 발명 에서 는 , R / t 의 값 이 1 . 20 이 하인 경우 를 , 굽힘 가공 성 이 우수 하 다고 평가 했 다 .